(57)【要約】【課題】ＦＣＣ磁石と金属部品とが接着剤を介することなく強固に接合した高温でも使用可能なＦＣＣ磁石接合部品を提供する。【解決手段】本開示によるＦＣＣ磁石接合部品の製造方法は、金属部品を用意する工程と、金属部品を収容し得る空洞部を有する鋳型を用意する工程と、金属部品を鋳型の空洞部内に配置する工程と、Ｃｏ、Ｃｒ、およびＦｅを含有するＦＣＣ合金の溶湯を鋳型に流し込み、溶湯を空洞部内で金属部品に接触させる工程と、鋳型に流し込まれた溶湯を冷却し、ＦＣＣ合金と金属部品とが接合したＦＣＣ合金接合体を作製する工程とを含む。この方法は、更にＦＣＣ合金接合体を鋳型から取り出す工程と、ＦＣＣ合金接合体のＦＣＣ合金に対する溶体化処理、磁場中熱処理、時効処理を行う工程を含む。【選択図】図１
2020053456.tif 000002
【特許請求の範囲】
【請求項１】
ＦＣＣ磁石と金属部品とが接合したＦＣＣ磁石接合部品の製造方法であって、
前記金属部品を用意する工程と、
前記金属部品を収容し得る空洞部を有する鋳型を用意する工程と、
前記金属部品を前記鋳型の前記空洞部内に配置する工程と、
Ｃｏ、Ｃｒ、およびＦｅを含有するＦｅ−Ｃｒ−Ｃｏ系合金の溶湯を前記鋳型に流し込み、前記溶湯を前記空洞部内で前記金属部品に接触させる工程と、
前記鋳型に流し込まれた前記溶湯を冷却し、前記ＦＣＣ合金と前記金属部品とが接合したＦＣＣ合金接合体を作製する工程と、
前記ＦＣＣ合金接合体を前記鋳型から取り出す工程と、
前記ＦＣＣ合金接合体の前記ＦＣＣ合金に対する溶体化処理を行う工程と、
前記ＦＣＣ合金接合体の前記ＦＣＣ合金に対する磁場中熱処理を行う工程と、
前記ＦＣＣ合金接合体の前記ＦＣＣ合金に対する時効処理を行う工程と、
を含む、ＦＣＣ磁石接合部品の製造方法。
【請求項２】
前記ＦＣＣ合金は、５質量％以上１４質量％以下のＣｏ、２０質量％以上４０質量％以下のＣｒ、５質量％以下の添加元素、および、残部のＦｅを含有しており、
前記ＦＣＣ合金接合体を前記鋳型から取り出す工程の後、前記溶体化処理を行う工程の前において、前記ＦＣＣ合金接合体に機械加工を行う工程を含む、請求項１に記載のＦＣＣ磁石接合部品の製造方法。
【請求項３】
機械加工は、仕上げ研磨を行うことを含む、請求項２に記載のＦＣＣ磁石接合部品の製造方法。
【請求項４】
前記溶体化処理は、酸化性雰囲気中において、６００℃以上９００℃以下の温度で行われる、請求項２または３に記載のＦＣＣ磁石接合部品の製造方法。
【請求項５】
前記溶体化処理は、大気雰囲気中で行われる、請求項４に記載のＦＣＣ磁石接合部品の製造方法。
【請求項６】
前記磁場中熱処理は、６００℃以上７００℃以下の温度で行われ、
前記時効処理は、４００℃以上６５０℃以下の温度で行われる、請求項２から５のいずれかに記載のＦＣＣ磁石接合部品の製造方法。
【請求項７】
前記ＦＣＣ合金のＣｏ含有量は８質量％以上１２質量％以下である、請求項２から６のいずれかに記載のＦＣＣ磁石接合部品の製造方法。
【請求項８】
前記時効処理の後、加工工程を行うことなく、ＦＣＣ磁石接合部品を出荷する工程を含む、請求項２から７のいずれかに記載のＦＣＣ磁石接合部品の製造方法。
【請求項９】
前記時効処理の後、脱磁工程を行うことなく、ＦＣＣ磁石接合部品を出荷する工程を含む、請求項２から８のいずれかに記載のＦＣＣ磁石接合部品の製造方法。
【発明の詳細な説明】
【技術分野】
【０００１】
本開示は、ＦＣＣ磁石接合部品の製造方法に関する。
【背景技術】
【０００２】
「ＦＣＣ磁石」と呼ばれるＦｅ−Ｃｒ−Ｃｏ系合金鋳造磁石は、Ｆｅ、Ｃｒ、およびＣｏを主成分とする金属合金の磁石である。ＦＣＣ磁石は、Ｆｅ、Ｃｒ、およびＣｏを含む金属材料を溶解して鋳造した後、溶体化処理、磁場中熱処理、および時効処理を行うことによって製造され得る。これらの熱処理により、Ｆｅ−Ｃｒ−Ｃｏ系合金中でスピノーダル分解が生じ、強磁性相の単磁区微粒子が非磁性マトリックス中に析出する。スピノーダル分解が生じるとき、特定方向の磁場を印加することにより、Ｆｅ−Ｃｒ−Ｃｏ系合金に磁気異方性を与えることができる。
【０００３】
ＦＣＣ磁石は、希少元素であるＮｄ、Ｄｙ、Ｔｂなどのレアアースを使用することなく製造される。ＦＣＣ磁石の金属材料は、高価で価格変動の大きいＣｏを含有するが、その含有量は、金属合金磁石の代表例であるアルニコ磁石におけるＣｏの含有量の半分以下である。さらに、ＦＣＣ磁石の固有保磁力ＨｃＪは、フェライト磁石に比べて小さいが、ＦＣＣ磁石の残留磁束密度Ｂｒは、希土類磁石に匹敵する。また、ＦＣＣ磁石における残留磁束密度Ｂｒおよび固有保磁力ＨｃＪの温度係数は非常に低く、５００℃程度の高温環境にも使用可能である。これらの特性を利用して、ＦＣＣ磁石は様々な製品に採用されている。
【０００４】
ＦＣＣ磁石を各種部品に組み込むには、多くの場合、エポキシ樹脂などの汎用の接着剤が使われる。ＦＣＣ磁石の耐熱温度が高いにもかかわらず、樹脂などから形成された接着剤の耐熱温度は低い。このため、ＦＣＣ磁石と部品とを接着して使用する場合は、接着剤の耐熱温度を超えない温度でしか使用できない。例えば自動車用の部品は２００℃以上の高温で使用されることが多いが、汎用接着剤では、そのような使用温度には耐えられない。
【０００５】
また、鋳型によって製造されたＦＣＣ磁石は、その表面（鋳肌）が粗いため、接着剤で他の部品に固定するには、接着面を機械的に加工して平滑化する工程が必要になる。ＦＣＣ磁石が異方性磁石の場合、磁化方向が決まっているため、接着面の加工の平行度が非常に重要である。加工された接着面の平行度が狂うと、接着後におけるＦＣＣ磁石の磁化方向が設計方向からずれてしまう。
【０００６】
磁石を各種部品に固定する方法として、接着のほかには、圧入、かしめ、ねじ加工などの方法が提案されている。特許文献１には圧入による方法が、特許文献２にはかしめによる方法が開示されている。特許文献３には、ＦＣＣ磁石と部品の一方にねじ溝を、他方にねじ山を形成し、これらを互いにかみ合わせることによって磁石と部品を接合する方法が開示されている。
【先行技術文献】
【特許文献】
【０００７】
【特許文献１】実用新案登録第３１９１５３１号公報
【特許文献２】実公平１−４３５７３号公報
【特許文献３】特開２０１７−１３０４８９号公報
【発明の概要】
【発明が解決しようとする課題】
【０００８】
特許文献１や２をＦＣＣ磁石に適用した場合や、特許文献３によれば、ＦＣＣ磁石と各種部品を別々に製作し、両者に物理的な力を加えたり、一部変形させたり、加工したりすることによって一方を他方に固定する必要がある。これらの固定方法では、接着剤が有する低い耐熱温度の問題は回避され得るが、組み立ておよび加工を精密に行わないと、磁化方向が狂ってしまうという問題がある。また、上記の従来技術によると、磁石のユーザである部品メーカがＦＣＣ磁石を各種部品に接合するための余分の工程を行うことが必要になるため、部品全体としての製造コストが上昇する要因となる。
【０００９】
二色成形やインサート成形などの方法も提案されているが、これらはＦＣＣ磁石をボンド磁石にする必要がある。ボンド磁石の成形に樹脂を使用しているため、接着固定の場合と同様に耐熱温度が低いという問題がある。
【００１０】
本発明の実施形態は、上記課題を解決するＦＣＣ磁石接合部品の製造方法を提供する。
【課題を解決するための手段】
【００１１】
本開示のＦＣＣ磁石接合部品の製造方法は、例示的な実施形態において、ＦＣＣ磁石と金属部品とが接合したＦＣＣ磁石接合部品の製造方法であって、前記金属部品を用意する工程と、前記金属部品を収容し得る空洞部を有する鋳型を用意する工程と、前記金属部品を前記鋳型の前記空洞部内に配置する工程と、Ｃｏ、Ｃｒ、およびＦｅを含有するＦｅ−Ｃｒ−Ｃｏ系合金の溶湯を前記鋳型に流し込み、前記溶湯を前記空洞部内で前記金属部品に接触させる工程と、前記鋳型に流し込まれた前記溶湯を冷却し、前記ＦＣＣ合金と前記金属部品とが接合したＦＣＣ合金接合体を作製する工程と、前記ＦＣＣ合金接合体を前記鋳型から取り出す工程と、前記ＦＣＣ合金接合体の前記ＦＣＣ合金に対する溶体化処理を行う工程と、前記ＦＣＣ合金接合体の前記ＦＣＣ合金に対する磁場中熱処理を行う工程と、前記ＦＣＣ合金接合体の前記ＦＣＣ合金に対する時効処理を行う工程とを含む。
【００１２】
ある実施形態において、前記ＦＣＣ合金は、５質量％以上１４質量％以下のＣｏ、２０質量％以上４０質量％以下のＣｒ、５質量％以下の添加元素、および、残部のＦｅを含有しており、前記ＦＣＣ合金接合体を前記鋳型から取り出す工程の後、前記溶体化処理を行う工程の前において、前記ＦＣＣ合金接合体に機械加工を行う工程を含む。
【００１３】
ある実施形態において、機械加工は、仕上げ研磨を行うことを含む。
【００１４】
ある実施形態において、前記溶体化処理は、酸化性雰囲気中において、６００℃以上９００℃以下の温度で行われる。
【００１５】
ある実施形態において、前記溶体化処理は、大気雰囲気中で行われる。
【００１６】
ある実施形態において、前記磁場中熱処理は、６００℃以上７００℃以下の温度で行われ、前記時効処理は、４００℃以上６５０℃以下の温度で行われる。
【００１７】
ある実施形態において、前記ＦＣＣ合金のＣｏ含有量は８質量％以上１２質量％以下である。
【００１８】
ある実施形態において、前記時効処理の後、加工工程を行うことなく、ＦＣＣ磁石接合部品を出荷する工程を含む。
【００１９】
ある実施形態において、前記時効処理の後、脱磁工程を行うことなく、ＦＣＣ磁石接合部品を出荷する工程を含む。
【発明の効果】
【００２０】
本開示の実施形態によれば、ＦＣＣ磁石と金属部品とが接着剤を介することなく強固に接合した、２００℃以上の高温でも使用可能なＦＣＣ磁石接合部品が提供される。このＦＣＣ磁石接合部品は、ＦＣＣ磁石と金属部品との間で位置合わせが容易であるため磁化方向に狂いがなく、しかも低コストで製造可能である。
【図面の簡単な説明】
【００２１】
【図１】本開示によるＦＣＣ磁石接合部品の製造方法の実施形態を説明するためのフローチャートである。
【図２】本開示の実施形態におけるＦＣＣ磁石接合部品１００の構成例を示す斜視図である。
【図３】本開示の実施形態に使用され得る鋳型３０の一部を模式的に示す斜視図である。
【図４】本開示の実施形態における下側鋳型３０Ａの一部を模式的に示す断面図である。
【図５】本開示の実施形態における下側鋳型３０Ａに金属部品２０が配置された状態を模式的に示す断面図である。
【図６】本開示の実施形態にける上側鋳型３０Ｂを下側鋳型３０Ａに重ねた鋳型３０を模式的に示す断面図である。
【図７】本開示の実施形態における鋳型３０にＦＣＣ合金溶湯４０が流し込まれつつある状態を模式的に示す断面図である。
【図８】本開示の実施形態における鋳型３０にＦＣＣ合金溶湯４０が流し込まれた状態を模式的に示す断面図である。
【図９】本開示の実施形態に使用され得る段積み鋳型３００を模式的に示す断面図である。
【図１０】（ａ）から（ｆ）は、本開示の実施形態で製造され得るＦＣＣ磁石接合部品における金属部品２０の形状の例を示す断面図である。
【図１１】本開示によるＦＣＣ磁石接合部品の製造方法の実施形態を説明するためのフローチャートである。
【発明を実施するための形態】
【００２２】
本開示において、ＦＣＣ磁石と金属部品とが接合した状態にある部品を「ＦＣＣ磁石接合部品」と称する。また、磁石としての組織が発現する前のＦＣＣ合金と金属部品とが接合した構造物を「ＦＣＣ合金接合体」と称することにする。
【００２３】
本開示の実施形態におけるＦＣＣ磁石接合部品の製造方法は、
（１）金属部品を用意する工程と、
（２）金属部品を収容し得る空洞部を有する鋳型を用意する工程と、
（３）金属部品を鋳型の空洞部内に配置する工程と、
（４）Ｃｏ、Ｃｒ、およびＦｅを含有するＦＣＣ合金の溶湯を鋳型に流し込み、溶湯を空洞部内で金属部品に接触させる工程と、
（５）鋳型に流し込まれた前記溶湯を冷却し、ＦＣＣ合金と金属部品とが接合したＦＣＣ合金接合体を作製する工程と、
（６）ＦＣＣ合金接合体を鋳型から取り出す工程と、
（７）ＦＣＣ合金接合体のＦＣＣ合金に対する溶体化処理を行う工程と、
（８）ＦＣＣ合金接合体のＦＣＣ合金に対する磁場中熱処理を行う工程と、
（９）ＦＣＣ合金接合体のＦＣＣ合金に対する時効処理を行う工程と、
を含む。
【００２４】
本開示のＦＣＣ磁石接合部品の製造方法によれば、鋳型に流し込まれたＦＣＣ合金の溶湯が、鋳型の空洞部内に配置されている金属部品に接触する。ＦＣＣ合金の溶湯と金属部品とが接触した状態で冷却されることにより、鋳型の中でＦＣＣ合金と金属部品とが強固に接合した一体部品が作製される。溶融した高温のＦＣＣ合金が金属部品に接触したとき、金属部品の表面も溶融して合金の層を形成してもよい。そのような合金の層が形成されることにより、ＦＣＣ合金と金属部品との接合がより強固になる。金属部品を構成する金属材料の融点は、１０００℃以上であることが望ましい。金属部品が有する熱容量により、金属部品に接触したＦＣＣ合金の溶湯温度は低下する。このため、金属部品の表面の温度が一時的に融点を超えることがあっても、金属部品の全体が溶融することは充分に避けることが可能である。
【００２５】
本開示の製造方法によれば、ＦＣＣ合金と金属部品との接合部分に耐熱性に劣る接着剤が存在しておらず、例えば５００℃程度の温度でも、ＦＣＣ合金と金属部品とは強固に接合しており、分離することがない。従って、ＦＣＣ磁石が本来的に有している優れた耐熱性を一体化部品として発揮することが可能になる。このことは、ＦＣＣ磁石接合部品を例えば自動車部品（モータ、プラグ、センサ等）に好適に利用することを可能にする。また、ＦＣＣ磁石と金属部品とを別々に製造してから両者を正確に接合する工程が不要になるため、トータルの製造コストを大きく低減できる。
【００２６】
なお、後述するように、ＦＣＣ合金の溶体化処理に必要な温度は、従来、１３００℃程度、または、それ以上であったが、ＦＣＣ合金の組成を調整することにより、溶体化処理の温度を１０００℃よりも低い温度にすることが可能である。このことによって、ＦＣＣ合金と接合される金属部品に必要な耐熱性（耐熱温度）を低くできるため、多様な金属材料から形成した金属部品をＦＣＣ合金に接合することを可能にする。
【００２７】
本開示の方法によれば、ＦＣＣ合金と金属部品とを接合して「ＦＣＣ合金接合体」を作製した後、ＦＣＣ合金の磁石組織を形成するための熱処理を行う。具体的には、ＦＣＣ合金接合体を鋳型から取り出してから、溶体化処理、磁場中熱処理、および時効処理を行う。
【００２８】
ある好ましい実施形態において、ＦＣＣ合金は、５質量％以上１４質量％以下のＣｏ、２０質量％以上４０質量％以下のＣｒ、５質量％以下の添加元素、および、残部のＦｅを含有している。そして、ＦＣＣ合金接合体を鋳型から取り出した後、溶体化処理を行う前において、ＦＣＣ合金接合体に機械加工を行う工程を行ってもよい。この機械加工は、仕上げ研磨を行うことを含む。また、溶体化処理は、酸化性雰囲気（好ましくは大気雰囲気）中において、６００℃以上９００℃以下の温度で行われ得る。さらに磁場中熱処理は、６００℃以上７００℃以下の温度で行われ、時効処理は、４００℃以上６５０℃以下の温度で行われ得る。
【００２９】
この実施形態におけるＦＣＣ磁石接合部品の製造方法によれば、溶体化処理、磁場中熱処理、および時効処理を含む熱処理を実行する前に、ＦＣＣ合金接合体に機械加工を行うため、熱処理を実行した後にはＦＣＣ合金接合体の表面を研磨する必要がなくなる。こうして製造されたＦＣＣ磁石接合部品におけるＦＣＣ磁石の表面には、溶体化処理などの熱処理中に形成された酸化物層（酸化被膜）が存在している。この酸化物層が最終的に除去されることなく、ＦＣＣ磁石の表面保護膜として機能するため、ＦＣＣ磁石の耐食性が向上する。また、上記の方法によれば、熱処理後に加工を行わないので脱磁工程が不要となり、洗浄工程も簡易洗浄で済ますことができる。
【００３０】
以下、図面を参照しながら、本開示におけるＦＣＣ磁石接合部品の製造方法の実施形態を説明する。
【００３１】
まず、図１および図２を参照する。図１は、本実施形態におけるＦＣＣ磁石接合部品の製造方法のフローチャートである。図２は、本実施形態で製造されるＦＣＣ磁石接合部品１００の構成例を示す斜視図である。
【００３２】
＜金属部品＞
図２に示される例において、本実施形態で製造されるＦＣＣ磁石接合部品１００は、ＦＣＣ磁石１０と金属部品２０とが、金属部品２０の接合面２０Ｓを介して接合した一体部品である。図１の工程Ｓ１０において、このような金属部品２０を用意する。後述するように、金属部品２０の形状は、図示される例に限定されない。
【００３３】
金属部品２０は、鋳型内でＦＣＣ磁石１０のもととなるＦＣＣ合金の溶湯に接触する。鋳型内における溶湯の温度は、例えば１４００℃程度である。しかし、金属部品２０に接触した溶湯の接触部における温度は、すぐに低下するため、金属部品２０は、融点が１０００℃以上の金属から形成されていればよい。例えばＳＳ４００などの鉄鋼材料、および／またはＳＵＳ３０４などのステンレス鋼から形成され得る。金属部品２０の接合面２０Ｓは、ＦＣＣ合金の溶湯と接触したとき、部分的に溶融してもよい。このときに形成される合金は、ＦＣＣ合金の構成元素と金属部品２０の接合面２０Ｓに含まれる元素とを含む層である。このような合金層の存在は、ＦＣＣ合金と金属部品２０との接合強度を高めることに寄与する。
【００３４】
金属部品２０は、鍛造品であってもよい。鍛造によれば、金属材料を比較的に低いコストで様々な形状に容易に加工できる。金属部品２０の形状は、全体として凸型であっても凹型であってもよいし、凹凸を表面に有していてもよい。図２の例において、金属部品２０は軸対称形であるが、その例に限定されず、非対称な形状を有していてもよい。
【００３５】
＜鋳型＞
再び図１を参照する。図１の工程Ｓ１２で鋳型を用意し、工程Ｓ１４で鋳型内に上記の金属部品２０を配置する。
【００３６】
図３の上段は、本実施形態に使用され得る鋳型３０の一部（下側部分）を模式的に示す斜視図である。図示される例において、鋳型３０は、空洞部３２と、ＦＣＣ合金の溶湯を空洞部３２に案内する開孔部（湯口）３４とを有している。空洞部３２は、金属部品２０が配置される空間と不図示のＦＣＣ磁石を規定する空間を含んでいる。図３の下段には、空洞部３２に金属部品２０が配置された状態が記載されている。金属部品２０は、開孔部３４を通って空洞部３２に流れ込んできたＦＣＣ合金の溶湯と接触することになる。金属部品２０の接合面２０Ｓは、平坦である必要はなく、凹部および／または凸部、段差、曲面、多孔質であってもよい。金属部品２０の接合面２０Ｓは、金属部品２０の周りを取り囲んでいてもよい。鋳型３０の空洞部３２の形状は、鋳造が可能な形状であるかぎり、任意である。
【００３７】
鋳型３０は、例えばシェルモールド法による砂型であり得る。砂型の素材は、例えばレジンコーテッドサンド（ＲＣＳ）等である。
【００３８】
図４は、本実施形態における下側鋳型３０Ａの一部を模式的に示す断面図である。図５は、下側鋳型３０Ａに金属部品２０が配置された状態を模式的に示す断面図である。図６は、下側鋳型３０Ａと上側鋳型３０Ｂと重ねた鋳型３０を模式的に示す断面図である。
【００３９】
図６に示される例において、それぞれに金属部品２０が配置された２個の空洞部３２は、左右対称に並んでいる。鋳型３０内における空洞部３２の配置は、この例に限定されない。中央の溶湯が流れる流路の周りに３個以上の空洞部３２が放射状に配置されていてもよい。鋳型３０の構成は、任意である。
【００４０】
それぞれが下側鋳型３０Ａおよび上側鋳型３０Ｂから構成される複数段の鋳型３０が鉛直方向に重ねられて使用されても良い。図９は、複数段の鋳型３０が重ねられた段積み鋳型３００の構成例を模式的に示す断面図である。
【００４１】
図１を参照する。図１の工程Ｓ１６において、以下に示す組成を有する合金を溶解してＦＣＣ合金の溶湯を用意する。
【００４２】
＜ＦＣＣ合金＞
合金は、５質量％以上１４質量％以下のＣｏ、２０質量％以上４０質量％以下のＣｒ、５質量％以下の添加元素（Ｔｉ、Ｍｏ、Ｖ、Ｓｉ、Ａｌ）を含有し、残部はＦｅである。この合金組成の特徴点のひとつは、Ｃｏ含有量が少ないことにある。Ｃｏ含有量の好ましい範囲は、８質量％以上１２質量％以下である。
【００４３】
従来、溶体化処理は１２００℃以上の高温が必要であるとされていた。しかし、本発明者の検討の結果、Ｃｏ含有量を５質量％以上１４質量％以下に制限することにより、溶体化処理の温度を低い範囲（６００℃以上９００℃以下、典型的には７００℃以上８５０℃以下）にすることが可能であることがわかった。また、この温度範囲で溶体化処理を行うと、合金表面に耐食性（耐酸化性）に優れた緻密な被膜が形成されることもわかった。この被膜は、Ｃｒ２Ｏ３から形成された酸化物層であると考えられる。溶体化処理の温度が前述の範囲内に調整されていると、形成された被膜は緻密で耐食性に優れている。しかし、溶体化処理の温度が９００℃を超えると、合金表面には緻密な酸化被膜は形成されにくく、耐食性、特に酸に対する耐性が低下することも確認した。例えば溶体化処理の温度が１３００℃であると、酸化被膜は厚くなるが、粗雑であり、良好な耐食性は得られない。
【００４４】
酸化被膜の緻密性および耐食性を高め、膜厚を均一化するという観点から、Ｃｒ含有量は２０質量％以上（例えば２５質量％程度）であることが好ましい。
【００４５】
Ｔｉの添加は製造中の種々の要因による磁気特性の劣化を抑制する。Ｍｏの添加は保磁力ＨｃＪの向上効果がある。Ｖ、Ｓｉ、Ａｌの添加は、鋳造時における合金溶湯の流れを良くする。
【００４６】
残部は、実質的にＦｅであるが、不可避的不純物を含んでいてもよい。
【００４７】
上記の組成を有する合金を、大気溶解炉等の溶解炉で溶融して溶湯を形成する。溶解温度は、例えば１６００℃程度である。
【００４８】
＜鋳造＞
工程Ｓ１８において、上記ＦＣＣ合金の溶湯を鋳型に流し込む。
【００４９】
図７は、本実施形態における鋳型３０にＦＣＣ合金の溶湯４０が流し込まれつつある状態を模式的に示す断面図である。図８は、鋳型３０に溶湯４０が流し込まれた状態を模式的に示す断面図である。溶湯４０は、鋳型の空洞部３２に配置された金属部品２０に接触し、かつ空洞部３２内を満たす。溶湯４０が金属部品２０に接触するときの温度は、１３００〜１５００℃程度である。図７の例において、中央の湯道を通る溶湯が開孔部３４を通って空洞部３２の内部に供給される。
【００５０】
図９の段積み鋳型３００を用いる場合、中央の湯道を上部から流れてきた溶湯４０は、最下段に位置する鋳型３０から個々の空洞部３２に供給され、徐々に上段に位置する鋳型３０の空洞部３２を満たしていく。空洞部３２の形状によらず、溶湯４０は鋳型の内部を隙間なく充填する。
【００５１】
その後、図１の工程Ｓ２０で溶湯４０の自然冷却を行うことにより、鋳型３０内において凝固したＦＣＣ合金と金属部品とが接合したＦＣＣ合金接合体が形成される。なお、ＦＣＣ磁石の代わりにアルニコ磁石を金属部品と接合するために、本開示の実施形態と同様の方法を実行しようとすると、アルニコ合金の溶湯は凝固が遅く、金属部品と接触しても速やかに抜熱されず、金属部品が溶融・変形してしまう可能性がある。
【００５２】
次に、図１１の工程Ｓ２２において、鋳型３０からＦＣＣ合金接合体を取り出す。鋳型３０が砂型である場合、鋳型３０をばらして簡単にＦＣＣ合金接合体を取り出すことができる。なお、砂型は冷却の過程で自然に崩壊する。鋳型３０内で複数のＦＣＣ合金接合体は湯道または湯口に残った細い合金でつながった状態にある。この細い合金に衝撃を与えることにより、個々のＦＣＣ合金接合体に分離することができる。
【００５３】
＜粗加工＞
工程Ｓ２４において、ＦＣＣ合金接合体に対して機械的な粗加工を行い、最終的な形状に近い形状を有する粗加工体を形成する。このような粗加工は、例えば、湯口加工および端面加工を含む。湯口加工は、例えばセンタレス研削盤によって行われ、端面加工は、例えば平面研磨機によって行われ得る。なお、本明細書において、単に「加工体」と言うときは、仕上げ加工などの最終加工工程を終えた、以降の工程で更なる加工を行わないものを指し、例えば、粗加工後仕上げ加工前のものについては「粗加工体」などと称することとする。
【００５４】
＜仕上げ加工＞
次に、工程Ｓ２６において、上記の粗加工体に対して仕上げ加工を行う。最終的な寸法加工、例えば仕上げ研磨工程まで行う。本開示の実施形態では、後述する溶体化処理によって形成された耐食性に優れる酸化被膜を除去してしまわないように、溶体化処理などの熱処理を行った後は、機械加工を行わない。
【００５５】
溶体化処理などの熱処理の前に仕上げ研磨を含む全ての機械加工を完了させることには、以下の利点がある。
【００５６】
前述したように、ＦＣＣ磁石は機械的ショックによって磁気を帯びるという特性があるため、熱処理後に仕上げ研磨などの機械加工を行うと、磁気を帯びた研磨粉（切粉）が強固に付着する。このため、従来、仕上げ研磨の後、脱磁工程が必要であった。これに対して、本実施形態では、熱処理前に全ての加工工程を終えるので、熱処理後にＦＣＣ磁石が磁気を帯びることがなく、脱磁の必要もない。また、脱磁後の洗浄工程も簡易洗浄工程ですむ。
【００５７】
＜熱処理＞
次に、工程Ｓ３０において、上記の加工体に対して各種の熱処理を行う。具体的には、工程Ｓ３２において溶体化処理、工程Ｓ３４において磁場中熱処理、工程Ｓ３６において時効処理を行う。
【００５８】
溶体化処理（工程Ｓ３２）は、酸化性雰囲気（典型的には大気中）で加工体の温度を６００℃以上９００℃以下、好ましくは７００℃以上８５０℃以下の範囲で、例えば１０分以上２０分以下の間、維持する。この溶体化処理によってＦＣＣ合金は、強磁性元素と非磁性元素との固溶体（α相）から構成された状態になる。また、酸化性雰囲気中における６００℃以上９００℃以下の熱処理により、Ｃｒ酸化物の層である酸化被膜が加工体の表面に形成される。この酸化被膜がＦＣＣ磁石の耐食性を向上させる。酸化被膜の厚さは、数十ｎｍ以上数μｍ以下程度である。前述したように、溶体化処理の温度が９００℃を超えて高くなると、形成される酸化被膜の緻密性が失われ、耐食性向上の効果が得られなくなる。また、溶体化処理の温度が高すぎると、金属部品２０に悪影響が及んだり、ＦＣＣ合金と金属部品２０との間の接合強度が低下したりする可能性もある。本開示の実施形態では、溶体化処理中に形成された酸化被膜を最終的に除去することなく、ＦＣＣ合金の表面保護膜として活用する。
【００５９】
磁場中熱処理（工程Ｓ３４）は、磁場中で加工体の温度を６００℃以上７００℃以下、好ましくは６２０℃以上６６０℃以下の範囲で、例えば６０分以上９０分以下の間、維持する。この磁場中熱処理によってＦＣＣ合金では、スピノーダル分解が進行し、α１相（ＦｅＣｏ強磁性相）およびα２相（Ｃｒ非磁性相）の２相に分離した状態に変化する。スピノーダル分解が進行するときに磁場が印加されているため、強磁性のα１相が磁場の向きに整合して磁化方向に長く成長する。その結果、形状磁気異方性を発現させることができる。磁場中熱処理の雰囲気も大気中でよい。
【００６０】
時効処理（工程Ｓ３６）は４００℃以上６７０℃以下の温度範囲で行う。時効処理では、磁場中熱処理の温度よりも５〜３０℃程度低い時効処理開始温度（例えば５７０〜６７０℃）から時効処理終了温度（例えば４００〜６００℃）まで、毎時１〜７℃、好ましくは毎時２〜６℃の降温速度で行う制御冷却の過程が含まれていることが好ましい。磁場中熱処理の温度から、いったん時効処理開始温度未満まで降温させてもよい。その場合は、時効処理開始温度まで昇温してから冷却を開始する。これによって、α１相とα２相の組成差を拡大させ、よりＦｅＣｏに富む相とＣｒに富む相に分離することができるため、α１相をより磁化方向に成長させて保磁力を高くすることが可能になる。時効処理の雰囲気も大気中でよい。
【００６１】
なお、溶体化処理によって加工体の表面に形成された緻密な酸化被膜は、その後に大気中で行う磁場中熱処理および時効処理によってさらに成長してもよい。
【００６２】
＜検査・出荷＞
次に、工程Ｓ４０において、検査・出荷が行われる。この前に簡易洗浄工程が行われてもよい。熱処理工程（工程Ｓ３０）の後に仕上げ研磨加工を行わないので、磁性を帯びた研磨粉が磁石表面にこびりついたりすることがない。このため、従来の製造方法で必要とされてきた洗浄工程に比べて簡単な洗浄工程（例えば超音波清浄）を行えばよい。
【００６３】
なお、従来方法では、スピノーダル分解によりα１相（ＦｅＣｏ強磁性相）およびα２相（Ｃｒ非磁性相）を形成された後に機械加工が行われていた。このため、機械加工によって形成された研磨粉などが磁化を帯び、ＦＣＣ磁石の表面に強力に付着することが多く、脱磁・洗浄の工程が不可欠であった。
【００６４】
従来、ＦＣＣ磁石は、金属部品とは別に鋳造されて作製されていた。その場合、ＦＣＣ磁石の表面（鋳肌）は、合金溶湯の凝固時に鋳型（典型的には砂型）に接触していたため、非常に粗い。ＦＣＣ磁石が金属部品と接触する表面部分も非常に粗いため、精度良く接合するためには、その部分に平面出し加工を行うことが必要であり、加工の平行度が少しでもずれると、ＦＣＣ磁石接合部品の磁化方向がずれてしまうという問題があった。本開示の実施形態によれば、このような問題を解決することができる。
【００６５】
なお、ＦＣＣ磁石には、着磁後に金属と接触すると減磁するという特徴があるため、着磁後に金属部品に組み込むなどの取り扱いは難しい。このため、ＦＣＣ磁石のユーザは、着磁前のＦＣＣ磁石を金属部品に組み込んでから着磁を行うことが多かった。本開示の実施形態によれば、既に着磁された状態にあるＦＣＣ磁石接合部品をユーザが購入して種々の装置に組み込むことが可能になる。
【００６６】
前述したように金属部品２０の形状は任意である。金属部品２０は、図１０（ａ）に示すように凹部を有していてもよいし、図１０（ｂ）に示すように、凹部の側壁が逆テーパ形状を有していてもよい。また、金属部品２０を構成する材料の熱膨張係数がＦＣＣ合金の熱膨張係数から大きく異なる場合、冷却時の収縮率の違いによって接合強度が弱まることを防止するため、金属部品２０の一部に突起または開口部を形成してもよい。図１０（ｃ）の例において、金属部品２０は屈曲部を有している。図１０（ｄ）の例において、金属部品２０は溶湯が回り込む孔を有している。図１０の（ｅ）例では、金属部品２０の表面にＦＣＣ合金と係合して位置ずれを規制する凹凸が形成されている。このような凹凸は、規則的に配列された溝または条、あるいは不規則な表面荒れであってもよい。金属部品２０は、例えば図１０（ｆ）に示すように、外径が変化する段差を有していたり、底に凹部を有していたりしてもよい。
【００６７】
金属部品２０のうちＦＣＣ磁石１０で覆われて外部から見えない部分の形状は、部品設計に影響を与えにくいので、接合強度を高めるために自在に設計可能である。ＦＣＣ磁石１０の外形も、それに合わせた鋳型（例えば砂型）を用意することにより、図示されている例に限定されず多様であり得る。すなわち、ＦＣＣ磁石１０は概略的に円柱の形状を有している必要はなく、直方体、ロッド、薄板、リングなどの様々な概略形状を有し得る。
【産業上の利用可能性】
【００６８】
本発明の実施形態は、金属磁石が使用されている様々な分野、例えばステッピングモータ、マグネトロン、その他の機器に広く利用可能である。特に、ＦＣＣ磁石は、割れにくく、欠けにくいため、形状自由度が高く、ねじ切りなどの加工が必要な磁石部品として有用である。
【図１】
2020053456.tif 000003
【図２】
2020053456.tif 000004
【図３】
2020053456.tif 000005
【図４】
2020053456.tif 000006
【図５】
2020053456.tif 000007
【図６】
2020053456.tif 000008
【図７】
2020053456.tif 000009
【図８】
2020053456.tif 000010
【図９】
2020053456.tif 000011
【図１０】
2020053456.tif 000012
【図１１】
2020053456.tif 000013